(57)【要約】  製造工程が従来よりも簡易化され、製造コストを低減すること。  セラミックスヒータ（１１）と、一端部にセラミックスヒータがロウ材（１７５）によって接合され、他端部がハウジング（１４）に固定された金属製の外筒（１２）と、を備えたセラミックスヒータ型グロープラグ（１）であって、外筒は、その表面にロウ材に対する濡れ性を外筒の素材よりも向上させる金属層（１２２）を有し、外筒の一端部における金属層の表面には、ロウ材に対する濡れ性を金属層よりも低下させるコーティング層（１２３）が形成されている。
2016152302.tif 000002
【特許請求の範囲】
【請求項１】
セラミックスヒータと、一端部に前記セラミックスヒータがロウ材によって接合され、他端部がハウジングに固定された金属製の外筒と、を備えたセラミックスヒータ型グロープラグであって、
前記外筒は、その表面に前記ロウ材に対する濡れ性を前記外筒の素材よりも向上させる金属層を有し、
前記外筒の一端部における前記金属層の表面には、前記ロウ材に対する濡れ性を前記金属層よりも低下させるコーティング層が形成されていることを特徴とするセラミックスヒータ型グロープラグ。
【請求項２】
前記コーティング層は、少なくとも前記外筒の一端部の端面に形成されていることを特徴とする請求項１に記載のセラミックスヒータ型グロープラグ。
【請求項３】
前記コーティング層は、少なくとも前記外筒の一端部の内面に形成されていることを特徴とする請求項１又は２に記載のセラミックスヒータ型グロープラグ。
【請求項４】
前記コーティング層は、少なくとも前記外筒の一端部の外面に形成されていることを特徴とする請求項１から３までのいずれか一項に記載のセラミックスヒータ型グロープラグ。
【請求項５】
前記コーティング層は、主としてセラミックスから構成されることを特徴とする請求項１から４までのいずれか一項に記載のセラミックスヒータ型グロープラグ。
【請求項６】
前記金属層は、Ｎｉメッキ層であることを特徴とする請求項１から５までのいずれか一項に記載のセラミックスヒータ型グロープラグ。
【請求項７】
前記コーティング層は、前記外筒の素材又は前記金属層とは異なる色を有していることを特徴とする請求項１から６までのいずれか一項に記載のセラミックスヒータ型グロープラグ。
【請求項８】
前記ロウ材は、銀ロウから構成されることを特徴とする請求項１から７までのいずれか一項に記載のセラミックスヒータ型グロープラグ。
【請求項９】
請求項１から８までのいずれか一項に記載のセラミックスヒータ型グロープラグの製造方法であって、
前記外筒の素材表面に前記金属層を形成するステップと、
前記外筒の一端部における前記金属層の表面に前記コーティング層を形成するステップと、
前記セラミックスヒータを、前記一端部側から前記外筒に挿入するステップと、
前記外筒の内側に前記ロウ材を設置するステップと、
前記ロウ材を加熱して溶融し、前記セラミックスヒータと前記外筒との間に前記ロウ材を流動させて前記セラミックスヒータと前記外筒とを接合するステップと、
を有することを特徴とするセラミックスヒータ型グロープラグの製造方法。
【発明の詳細な説明】
【技術分野】
【０００１】
本発明は、ディーゼルエンジンの始動補助用として使用されるセラミックスヒータ型グロープラグに関する。
【背景技術】
【０００２】
ディーゼルエンジンの始動補助用として使用されるセラミックスヒータ型グロープラグは、セラミックスヒータの先端側の発熱部を外部に突出させた状態で、後端側を金属製の外筒内に保持させた構造を有している。かかるセラミックスヒータ型グロープラグは、外筒の後端側が、エンジンのシリンダヘッドへの取り付け金具である筒状ハウジングの先端部内に挿入されて固定されている。
セラミックスヒータ型グロープラグの製造コストは、セラミックス部分の長さに大きく依存する。そのため、セラミックス部分の長さを短くして製造コストを低減することを目的として、セラミックスヒータの一方の電極（負側電極）をセラミックス絶縁基体の外面に取り出して外筒の内面に電気的に接続するとともに、他方の電極（正側電極）を後端部から電極取出金具及び電極取出ロッドを介して外筒の外部に取り出すように構成したセラミックスヒータ型グロープラグが実用化されている。
このような構造を有するセラミックスヒータ型グロープラグでは、特に、セラミックスヒータの一方の電極（負側電極）と、外筒の内面との電気的な接続が重要となる。そのため、当該セラミックスヒータの一方の電極（負側電極）と、外筒の内面との接合には、ロウ材を用いた接合（ロウ付け）により接続することが多い（例えば、特許文献１参照）。【０００３】
ロウ付けは、セラミックスヒータの一方の電極（負側電極）と、外筒の内面との間の接合部近傍にロウ材を設置し、接合部近傍をロウ材の溶融温度以上に加熱して、表面張力により接合部にロウ材を供給することにより行われる。そのため、接合部にロウ材を良好に供給するためには、ロウ材と接触する外筒の内面が、ロウ材との濡れ性に優れた材質であることが好ましい。特許文献１においては、外筒の全面に、ロウ材に対する濡れ性が高いＮｉ−Ｂ合金メッキによる金属層を形成している。
しかし、上述のように、金属層上でのロウ材の流動性はきわめて高いため、外筒の内部にロウ材を置いても、ロウ付け時にロウ材が外筒の内面を移動し、外筒の外側にまで広がり出てしまう問題があった。そこで、外筒の端面において、非メッキ部を形成し、ロウ付け時に、ロウ材が外筒の外面に広がり出ることを防止している。
【先行技術文献】
【特許文献】
【０００４】
【特許文献１】特開２００５−３１５４４７号公報
【発明の概要】
【発明が解決しようとする課題】
【０００５】
しかしながら、非メッキ部を形成するためには、一度形成した金属層を外筒の端面において機械的に除去する、あるいは金属層を形成する前に非メッキ部にマスキングを施す等の処理が必要であり、これらの処理は、製造工程が煩雑で、製造コストがかかるという問題があった。【０００６】
そこで、本発明は、上記課題に鑑みてなされたものであり、製造工程が従来よりも簡易化され、製造コストを低減することができるセラミックスヒータ型グロープラグを提供することを目的とする。
【課題を解決するための手段】
【０００７】
上記課題を解決するため、本発明は、セラミックスヒータと、一端部に前記セラミックスヒータがロウ材によって接合され、他端部がハウジングに固定された金属製の外筒と、を備えたセラミックスヒータ型グロープラグであって、前記外筒は、その表面に前記ロウ材に対する濡れ性を前記外筒の素材よりも向上させる金属層を有し、前記外筒の一端部における前記金属層の表面には、前記ロウ材に対する濡れ性を前記金属層よりも低下させるコーティング層が形成されていることを特徴とする。【０００８】
また、前記コーティング層は、少なくとも前記外筒の一端部の端面に形成されていることが好ましい。【０００９】
また、前記コーティング層は、少なくとも前記外筒の一端部の内面に形成されていることが好ましい。【００１０】
また、前記コーティング層は、少なくとも前記外筒の一端部の外面に形成されていることが好ましい。【００１１】
また、前記コーティング層は、主としてセラミックスから構成されることが好ましい。【００１２】
また、前記金属層は、Ｎｉメッキ層であることが好ましい。【００１３】
また、前記コーティング層は、前記外筒の素材又は前記金属層とは異なる色を有していることが好ましい。【００１４】
また、前記ロウ材は、銀ロウから構成されることが好ましい。【００１５】
本発明は、上記のセラミックスヒータ型グロープラグの製造方法であって、前記外筒の素材表面に前記金属層を形成するステップと、前記外筒の一端部における前記金属層の表面に前記コーティング層を形成するステップと、前記セラミックスヒータを、前記一端部側から前記外筒に挿入するステップと、前記外筒の内側に前記ロウ材を設置するステップと、前記ロウ材を加熱して溶融し、前記セラミックスヒータと前記外筒との間に前記ロウ材を流動させて前記セラミックスヒータと前記外筒とを接合するステップと、を有することを特徴とする。
【発明の効果】
【００１６】
本発明によれば、セラミックスヒータ型グロープラグの製造工程が従来よりも簡易化され、製造コストを低減することができる。
【図面の簡単な説明】
【００１７】
【図１】本発明の実施形態にかかるセラミックスヒータ型グロープラグの縦断面図である。
【図２】本発明の実施形態にかかるセラミックスヒータ型グロープラグのセラミックスアセンブリ付近を拡大した縦断面図である。
【図３】本発明の実施形態にかかるセラミックスヒータ型グロープラグのセラミックスヒータアセンブリの製造方法を示す図である。
【発明を実施するための形態】
【００１８】
本発明の好ましい実施形態について、図面を参照しながら説明する。なお、以下に示す実施形態は一つの例示であり、本発明の範囲において、種々の実施形態をとり得る。
【００１９】
図１は、本発明の実施形態にかかるディーゼルエンジン用のセラミックスヒータ型グロープラグ１の縦断面図である。図２は、図１において、セラミックスアセンブリ付近を拡大視したセラミックスヒータ型グロープラグの縦断面図である。図１、２に示すグロープラグ１は、セラミックスヒータアセンブリ１０と、ハウジング１４と、リード棒１６等を備えている。以下、横断面とは、セラミックスヒータ型グロープラグ１の長手方向の軸線に垂直な切断面をいい、縦断面とは、セラミックスヒータ型グロープラグ１の長手方向の軸線を含む切断面をいう。
【００２０】
＜セラミックスヒータアセンブリ＞
セラミックスヒータアセンブリ１０は、セラミックスヒータ１１と、金属製の外筒（シース）１２と、太径リード部１３等を備えている。
【００２１】
（セラミックスヒータ）
セラミックスヒータ１１は、通電により加熱される部位であり、セラミックスヒータ１１には、その本体部を構成するセラミックス絶縁基体１１１の内部に、Ｕ字状に形成されたセラミックス発熱体１１２が埋設されている。このセラミックス発熱体１１２の両端側には、それぞれ金属リード１１３を介して正側電極１１４及び負側電極１１５が設けられている。負側電極１１５は、セラミックス絶縁基体１１１の外周面に取り出され、負側電極１１５を含むセラミックス絶縁基体１１１の外周面には、負極側メタライズ部１１６が形成されている。
【００２２】
セラミックスヒータ１１のうち、少なくとも負極側メタライズ部１１６は、外筒１２の一端側の内面に接合され、負側電極１１５は外筒１２に電気的に接続されている。すなわち、外筒１２は、導電性を有する金属材料から形成されている。外筒１２は、その内径がセラミックスヒータ１１を挿入できる程度の大きさに形成されており、セラミックスヒータ１１を外筒１２に挿入した際に、外筒１２の内周面１２ａとセラミックスヒータ１１の外周面１１８との間に僅かな隙間ができる程度に形成されている。
【００２３】
また、セラミックスヒータ１１と外筒１２との接合は、外筒１２内にセラミックスヒータ１１の負極側メタライズ部１１６を挿入、固定した状態で、接合部にロウ材を供給し、ロウ付けにより行われる。すなわち、セラミックスヒータ１１の負極側メタライズ部１１６がロウ材によって外筒１２の内面に接合され、電気的に接続される。負極側メタライズ部１１６は、例えば、負極側メタライズ部１１６全体の重量に対して３０重量％以下の銅（Ｃｕ）と、１０重量％以下のチタン（Ｔｉ）を含有する銀ペーストによって形成される。
【００２４】
正側電極１１４は、セラミックス発熱体１１２が埋設されている先端側とは反対の後端側においてセラミックス絶縁基体１１１の外面に取り出されている。正側電極１１４を含むセラミックス絶縁基体１１１の後端面には正極側メタライズ部１１７が形成されている。この正極側メタライズ部１１７はロウ付け等によって太径リード部１３の先端面１３１に接合され、正側電極１１４と太径リード部１３とが電気的に接続されている。
ここで、セラミックス絶縁基体１１１の後端面には、面取加工部１１１ａが形成されている。これによって、セラミックス絶縁基体１１１と太径リード部１３の接合部の周囲において、セラミックス絶縁基体１１１と外筒１２との距離を稼ぐことができる。したがって、ロウ付けする場合において、ロウ材と外筒１２との絶縁性が高められ、絶縁破壊を低減することができるようになっている。
【００２５】
（外筒）
外筒１２は、図１、２に示すように、素体１２１と、素体１２１の表面全域（内面及び外面）に形成された金属層１２２と、外筒１２のセラミックスヒータ側の先端部１２５に形成されたコーティング層１２３と、を有している。なお、図１、２においては、グロープラグの特徴を明確に説明するため、金属層１２２及びコーティング層１２３の厚さを比較的大きく記載している。
【００２６】
素体１２１は、ロウ付け温度に耐え得ることから、主に鉄からなる合金であることが好ましく、特に耐熱性が高いことから、主に鉄とＮｉからなる合金がより好ましく、中でもステンレスがさらに好ましい。さらに、ステンレスの中でも、耐久性が高いため、主に鉄とＮｉとＣｒからなるステンレス合金が特に好ましい。なお、セラミックヒーターのロウ付けを均一に行い、耐久性を高める観点から、素体１２１の形状は円筒状に形成することが好ましい。素体１２１は、その軸線方向途中で断面が拡径されており、内部に段状の拡径部１２７が形成されている。この拡径部１２７は、ロウ材を載置する場所となるため、外筒１２に挿入されるセラミックスヒータ１１の負極側メタライズ部１１６よりも後端側（セラミックスヒータ１１の挿入端部とは逆方向の端部側）に形成しておく。
【００２７】
金属層１２２は、導電性に優れ、ロウ材との濡れ性が高い材料で形成されている。このような金属層１２２としては、例えば、金属メッキ層が挙げられる。金属メッキ層としては、例えば、Ｎｉ（ニッケル）メッキ等が挙げられ、特にホウ素系のＮｉメッキが耐久性に優れているのでより好ましい。
金属層１２２の膜厚ｔ１は、５〜２０μｍであることが好ましい。なお、金属層１２２は、必ずしも素体１２１の表面の全面を満遍なく覆うように形成されている必要はなく、ロウ材との濡れ性の観点から、少なくともロウ材と接触する箇所（ロウ材の設置部や、セラミックスヒータ１１と外筒１２との接続部）に形成されていればよい。
【００２８】
コーティング層１２３は、ロウ材との濡れ性が低い材料（金属層１２２よりも濡れ性が低いものが好ましい）で形成されている。また、外筒１２は、ロウ付け時に高温（８００〜９００℃程度）まで加熱されることから、コーティング層１２３は、熱的に安定な材料で構成されていることが好ましい。このような材料としては、例えば、セラミックスが挙げられる。セラミックスとしては、例えば酸化物系や炭化物系、窒化物系のセラミックスが挙げられる。中でも、酸化物系のセラミックスは耐熱性に優れる点で好ましい。また、酸化物系のセラミックスとしては、シリカ、アルミナ、ジルコニア、チタニア、マグネシア、およびカルシア等が挙げられる。上記の材料は、単独で用いてもよいし、組み合わせて用いてもよい。
コーティング層１２３は、着色されていてもよく、顔料や染料が含まれていてもよい。
【００２９】
コーティング層１２３は、外筒１２のセラミックスヒータ側の先端部１２５に形成されている。具体的には、コーティング層１２３は、外筒１２の先端部１２５における内周面１２５ａ、端面１２５ｂおよび外周面１２５ｃのうち少なくとも一つの面に形成されていればよい。図２においては、コーティング層１２３は、外筒１２の先端部１２５における内周面１２５ａ、端面１２５ｂおよび外周面１２５ｃの全ての面に形成されている。
例えば、コーティング層１２３は、ロウ材の使用量を低減することを目的としている場合には、外筒１２の先端部１２５の内周面１２５ａに形成すればよい。コーティング層１２３が、外筒１２の先端部１２５の内周面１２５ａに形成されている場合には、コーティング層１２３の外筒１２の軸線に沿った長さＬは、０．５〜１．０ｍｍであることが好ましい。
また、コーティング層１２３は、セラミックスヒータ型グロープラグ１の識別標識として用いることを目的としている場合には、外筒１２の先端部１２５の外周面１２５ｃに形成すればよい。コーティング層１２３が、外筒１２の先端部１２５の外周面１２５ｃに形成されている場合には、コーティング層１２３の外筒１２の軸線に沿った長さＬは、０．５〜１．０ｍｍであることが好ましい。
コーティング層１２３の膜厚ｔ２は、２〜１５μｍであることが好ましい。
【００３０】
（太径リード部）
太径リード部１３は、セラミックスヒータ１１の正側電極１１４に電気的に接続されている。太径リード部１３は、グロープラグ１の作動時に高温かつ大きな電流（例えば４〜３０アンペア）が流れることから、その直径が例えば１ｍｍ未満のように小さすぎると、自己発熱も加わって、短時間で酸化するおそれがある。そのため、太径リード部１３は、例えば、セラミックス絶縁基体１１１の横断面積の２０％以上の横断面積を有する、比較的太い直径を有するリード棒として形成されている。
一方で、太径リード部１３の直径が大きすぎると、太径リード部１３と外筒１２との間の距離を十分に確保することができず、絶縁破壊を生じるおそれがある。よって、太径リード部１３の横断面積は、例えば、セラミックス絶縁基体１１１の横断面積の４０％以下であることが好ましい。また、太径リード部１３の長さは、太径リード部１３の直径の２倍以上の長さとすることが好ましい。
【００３１】
太径リード部１３は、外部接続端子としてのリード棒１６よりも剛性が低く、電気導電率が高い材料からなる。このような材料としては、例えば、銅（Ｃｕ）やアルミニウム（Ａｌ）、あるいはそれらの合金が挙げられる。あるいは、低剛性であり電気導電率が高い鉄合金や鋳鉄とすることもできる。
なお、太径リード部１３には、耐熱性を改善するためにニッケル（Ｎｉ）メッキ等を施してもよく、耐酸化性を向上させるため、銀（Ａｇ）により被覆してもよい。
【００３２】
＜ハウジング＞
ハウジング１４は、図示しないエンジンのシリンダヘッドへの取付金具であり、外筒１２や太径リード部１３を収容するものである。ハウジング１４は、例えば、円筒状に形成され、上記のように構成されるセラミックスヒータアセンブリ１０が、ロウ付け等により固定されている。図１の例では、ハウジング１４の内部に外筒１２の他端側がロウ付け等により固定されているが、その他の形態として、外筒１２を金属管等（図示せず）の内部にロウ付け等によって固定し、その金属管とハウジング本体を構成する部材とを溶接して、一体のハウジング１４として形成することもできる。
【００３３】
＜リード棒＞
リード棒１６は、ハウジング１４内に収容され、ハウジング１４との間に充填された樹脂又は低融点ガラス等からなる充填剤１７３及びシールリング１７４によって固定されている。
さらに、リード棒１６は、太径リード部１３の後端部に溶接によって接合されている。
リード棒１６は、ハウジング１４の後端側でインシュレータ１７１に保持されるとともに、その後端部はハウジング１４外部に露出して、ラウンドピン１７２と接続されている。
【００３４】
＜グロープラグの製造方法＞
図３に基づいて、グロープラグ１の製造方法について説明する。
最初に、図３（ａ）に示すように、セラミックスヒータ１１と外筒１２とを準備する。
ここで、セラミックスヒータ１１の一端（組み立てた際の後端側）近傍には、その外周面に負極側メタライズ部１１６を形成する。
また、外筒１２には、金属層１２２およびコーティング層１２３を形成する。
金属層１２２は、例えば、素体１２１の表面に、金属メッキ等を施すことにより形成できる。メッキの方法は、公知の方法を用いることができる。
【００３５】
コーティング層１２３は、例えば、コーティング溶液を用いて形成することができる。コーティング溶液としては、例えばセラミックスを主成分とする塗料が挙げられる。セラミックスを主成分とする塗料としては、例えば、ガンマーケミカル株式会社製のＫＢコート、フジガンマー等が好適である。
塗布方法としては、例えば、ディップコーティング、スプレーコーティングや、ブラシ塗り、流し塗り、転写等がある。中でも、作業の容易性の観点から、ディップコーティングが好ましい。なお、塗布方法等に応じて、コーティング溶液の濃度や粘度は適宜調節する。
また、塗布量は、形成しようとするコーティング層１２３の膜厚ｔ２等に応じて、適宜調整すればよく、膜厚ｔ２を厚くする場合には、数回に分けて重ね塗りするのが好ましい。一度に多量のコーティング溶液を塗布すると、乾燥後のコーティング層１２３にひび割れが生じ、剥がれやすくなるためである。
【００３６】
次に、図３（ａ）に示すように、外筒１２の内部孔１２０内にセラミックスヒータ１１を挿入する。外筒１２の拡径部１２７とセラミックスヒータ１１の正極側メタライズ部１１７とが所定の位置関係（図３（ｂ）参照）になるところまで、セラミックスヒータ１１を外筒１２内に挿入する。
【００３７】
次に、図３（ｂ）に示すように、外筒１２の拡径部１２７上にロウ材１７５を置く。また、太径リード部１３の先端面１３１を、セラミックスヒータ１１の正極側メタライズ部１１７上に置く。その際、正極側メタライズ部１１７と太径リード部１３との間には、拡径部１２７上に置かれたロウ材１７５とは別のロウ材１７６を置く。
その後、外筒１２、セラミックスヒータ１１、太径リード部１３を仮組みした状態で、このアッセンブリを８００〜９００℃まで加熱する。これにより、セラミックスヒータ１１及び外筒１２、セラミックスヒータ１１及び太径リード部１３が、それぞれ同時にロウ付けされる。
【００３８】
次に、図３（ｃ）に示すように、リード棒１６と太径リード部１３とを溶接（例えばスポット溶接）よって接合し、固定する。
【００３９】
その後、図３（ｄ）に示すように、ハウジング１４の先端面１４１が外筒１２の突出部１２８の後端面１２９に当接するまで、ハウジング１４を下降させる。このように当接した状態で、ハウジング１４の先端面１４１と外筒１２の突出部１２８の後端面１２９とを溶接する。なお、ハウジング１４の内周面１４２と外筒１２の外周面１２ｃとをロウ付けすることで、ハウジング１４と外筒１２とを固定してもよい。
また、図３（ｄ）に示すように、ハウジング１４とリード棒１６との間に、シールリング１７４を挿入する。次いで、リード棒１６とハウジング１４との間に、樹脂又は低融点ガラス等からなる充填剤１７３を充填する。
【００４０】
最後に、図３（ｅ）に示すように、ハウジング１４の内部孔１４３の後端を、インシュレータ１７１によって塞ぐ。この際、インシュレータ１７１とハウジング１４との間にはＯリング１７７を設ける。
以上の工程をもって、グロープラグ１が組み立てられる。
【００４１】
＜実施形態の効果＞
上記の構成によれば、外筒１２は、その表面に金属層１２２を有しているので、ロウ付け時にロウ材が外筒１２の内周面１２ａを移動しやすくなり、外筒１２とセラミックスヒータ１１の負極側メタライズ部１１６との接合部にロウ材を良好に供給できる。特に、金属層１２２として、Ｎｉ（ニッケル）−Ｂ（ホウ素）合金メッキを用いることにより、ロウ材の流れをよくすることができる。その結果、接合部の耐久性および導通性が向上する。外筒１２は、セラミックスヒータ１１側の先端部１２５にコーティング層１２３を有しているので、ロウ付け時にロウ材が外筒１２の外周面１２ｃへ広がることを防止でき、外筒１２とセラミックスヒータ１１の負極側メタライズ部１１６と接合部にロウ材を安定して供給できる。その結果、接合部に巣が発生することを防止でき、十分な接合強度と高い信頼性を確保できる。また、高価な材料であるロウ材の使用量を適量に制御できるため、製造コストの増大を防止できる。
【００４２】
従来の方法では、ロウ材の広がりを防止するため外筒１２の全面にメッキを形成した後、一部を機械的に研削することによりロウ材に対して濡れ性の低い非メッキ部を形成していたが、上記の構成によれば、一度形成した金属層１２２はそのままに、簡易な方法でコーティング層１２３を形成でき、このコーティング層１２３によりロウ材の広がりを防止できる。そのため、従来のような外筒の加工−洗浄工程が不要となり、工程が簡易化できる。
【００４３】
コーティング層１２３が、外筒１２の先端部１２５の内周面１２５ａに形成されていることにより、ロウ材の使用量を最小限にとどめることができる。
コーティング層１２３が、外筒１２の先端部１２５の外周面１２５ｃに形成し、コーティング層１２３を、外筒１２及び金属層１２２とは異なる色とすることにより、コーティング層１２３を識別標識として利用することもできる。グロープラグ１は、外観が酷似しているため、従来は、組み立ての際に部品を取り違える、または挿入方向を誤る等の可能性があったが、コーティング層１２３を外筒１２及び金属層１２２とは異なる色とすることで、このような誤った組み立て等を防止することができる。
【００４４】
以上説明したグロープラグは、本発明の一態様を示すものであってこの発明を限定するものではなく、それぞれの実施形態は本発明の範囲内で任意に変更することが可能である。例えば、上記の実施形態において、コーティング層１２３は、外筒１２の先端部の内面１２５ａ、端面１２５ｂ、外面１２５ｃにわたって形成したが、いずれか一つの面に形成されていればよい。なお、コーティング層１２３によってグロープラグ１を識別するためには、外面１２５ｃにコーティング層１２３を形成しておくことが好ましい。
【図１】
2016152302.tif 000003
【図２】
2016152302.tif 000004
【図３】
2016152302.tif 000005
【国際調査報告】
2016152302.tif 000006
2016152302.tif 000007
2016152302.tif 000008